(57)【要約】【課題】水分の吸着性に優れていると共に、吸着水分の放出を低温で行うことが可能な除湿剤を提供する。【解決手段】ＳｉＯ２／Ａｌ２Ｏ３（モル比）が２．０〜３．０、Ｎａ／Ａｌモル比が０．１５〜０．６５、結晶度が１０〜８０％、及び窒素吸着法により測定して細孔直径が２〜５ｎｍでの細孔容積が３５ｃｍ３／ｋｇ以上であるＸ型ゼオライトの変性物からなることを特徴とする。【選択図】なし【特許請求の範囲】
【請求項１】
ＳｉＯ２／Ａｌ２Ｏ３（モル比）が２．０〜３．０、Ｎａ/Ａｌモル比が０．１５〜０．６５、結晶度が１０〜８０％、及び窒素吸着法により測定して細孔直径が２〜５ｎｍでの細孔容積が３５ｃｍ３／ｋｇ以上であるＸ型ゼオライトの変性物からなることを特徴とする除湿剤。
【請求項２】
Ｘ型ゼオライトの変性物が、Ｘ型ゼオライトをアンモニウムイオン交換した後に焼成することで得られることを特徴とする請求項１記載の除湿剤。
【請求項３】
請求項１または２に記載の除湿剤が担体に担持されていることを特徴とする除湿用部材。
【請求項４】
前記担体が、ハニカム構造であることを特徴とする請求項３記載の除湿用部材。
【請求項５】
請求項１または２に記載の除湿剤を使用することを特徴とするヒートポンプ。
【請求項６】
請求項１または２に記載の除湿剤を使用することを特徴とするデシカント除湿機。
【発明の詳細な説明】
【技術分野】
【０００１】
本発明は、Ｘ型ゼオライトの変性物からなる除湿剤に関するものである。
【背景技術】
【０００２】
従来、半導体などの製造装置が収容された各種の工場内や一般家庭では、空気中の水分を一定量に保つために除湿剤が使用されている。このような除湿剤としてはシリカゲルや各種のゼオライトが知られている。
【０００３】
特にゼオライトは、シリカゲルに比べて湿度や温度に左右されない吸湿能力を持つため、除湿機のデシカント用除湿剤として利用されている。例えば、特許文献１には複数種のゼオライト粒子が分散されている除湿層を備えた除湿ロータが開示されている。
【０００４】
しかしながら、特許文献１に開示されているように、ゼオライトをそのまま除湿剤として用いた場合、吸湿後のゼオライトから水分を放出せしめ、再び水分の吸着に再利用するためには、数百度の高温で加熱する必要となる。このため、ゼオライトを除湿剤として用いたデシカントを使用した除湿機は、消費電力が高いうえに室温を上昇させてしまう欠点ゆえ夏場の使用に向かないとされ、より低温で吸着能力を回復させることのできるゼオライト系除湿剤の開発が行われている。
【０００５】
さらに、近年では工場などから排出される、１００℃以下の比較的低温の排熱を利用し、除湿などの空調機を駆動させることが求められており、この点においても、吸湿した水分を低温で放出しうる除湿剤が望まれている。このような除湿剤の発明としては特許文献２にはゼオライトを酸処理して非晶質化した変性アルミノケイ酸を乾燥剤として用いることが提案されている。
【０００６】
例えば、特許文献２で提案されている変性アルミノケイ酸は、未変性のゼオライトに比べて吸着水分を容易に放出することができるという利点を有しているが、吸湿性能が大きく低下してしまうという問題があり、求められる能力を達成するためにはデシカントへの担持量を過剰にする必要がある。
【０００７】
また、特許文献３には、ＦＡＵ型ゼオライトのアルミニウム硫酸塩処理物（ゼオライト変性物）からなる除湿剤が本出願人により提案されている。かかる除湿剤は、水分の吸着性に優れているばかりか、吸着水分の放出を低温で行うことができ、さらに耐久性に優れるという利点を有している。
しかしながら、特許文献３のゼオライト変性物からなる除湿剤においても、再生するためには２００℃の加熱が必要であり、吸着水分の低温放出性については未だ不十分であり、更なる向上が求められている。
【０００８】
さらに、特許文献４には、Ｘ型ゼオライトを酸処理することによって得られた結晶化度が５〜７０％である部分非晶質化ゼオライトを含む吸湿剤が提案されている。
しかしながら、特許文献４に示されるような酸処理による変性法では、ゼオライトの持つ吸湿容量を十分に生かすことが出来ていない。すなわち、酸処理の程度を強くするほど低温で吸着した水分を回復する能力が高くなる傾向にはあるが、これにより得られた除湿剤は、原料のＸ型ゼオライトよりも吸着能力が低下することが、本発明者等の実験からわかっている。このため、かかる除湿剤においても、水分吸着性及び低温での吸着水分の放出性の何れも不十分であり、さらなる特性向上が求められている。
【先行技術文献】
【特許文献】
【０００９】
【特許文献１】特開２００７−１６７８３８号
【特許文献２】特開平６−２７７４４０号
【特許文献３】特開２０１２−７１２７８号
【特許文献４】特開２０１２−１２０９５３号
【発明の概要】
【発明が解決しようとする課題】
【００１０】
従って、本発明の目的は、水分の吸着性に優れているばかりか、低温での吸着水分の放出性にも優れた除湿剤を提供することにある。
【課題を解決するための手段】
【００１１】
本発明者等は、ゼオライトの吸湿性能について多くの実験を行った結果、Ｘ型ゼオライトの結晶構造を緩やかに崩壊させることにより、合成Ｘ型ゼオライトのもつ吸着性能を低下させずに、低温での吸着水分の放出性が著しく向上するという知見を見出し、本発明を完成するに至った。
【００１２】
本発明によれば、ＳｉＯ２／Ａｌ２Ｏ３（モル比）が２．０〜３．０、Ｎａ/Ａｌモル比が０．１５〜０．６５、結晶度が１０〜８０％、及び窒素吸着法により測定して細孔直径が２〜５ｎｍでの細孔容積が３５ｃｍ３／ｋｇ以上であるＸ型ゼオライトの変性物からなることを特徴とする除湿剤が提供される。
【００１３】
本発明の除湿剤は、
Ｘ型ゼオライトの変性物が、Ｘ型ゼオライトをアンモニウムイオン交換した後に焼成することで得られるものであること、
が好ましい。
【００１４】
また、本発明の除湿剤を担体に担持した除湿用部材が提供され、特に担体は、ハニカム構造であることが好ましい。
【００１５】
さらに、本発明の除湿剤を使用したヒートポンプやデシカント除湿機が提供される。
【発明の効果】
【００１６】
本発明の除湿剤、即ちＸ型ゼオライト変性物は、従来公知のＸ型ゼオライトと同等の吸湿容量を維持しているばかりか、公知の合成Ｘ型ゼオライトや酸処理によって変性されたＸ型ゼオライトの変性物に比して、吸着水分の放出性が著しく向上している。例えば、後述する実施例１に示されているように、６０℃×９０分での吸着水分の放出量が１０％以上と変性前のものに比して極めて多い。即ち、この除湿剤は低温で多量の吸着水分を放出することができるため、容易に再生して再利用することができ、特に、一般家庭での使用や工場などの排熱の利用を利用する除湿剤の基部として最適である。
【００１７】
水分吸着性及び低温での吸着水分放出性が優れているという理由について完全に解明したわけではないが、本発明者等は、Ｘ型ゼオライトの結晶構造が適度に崩壊されており、水分吸着や水分放出に寄与する細孔部分に変化が持たされているためではないかと考えている。特に、本発明品は、実施例で示す通り、２〜５ｎｍの範囲の細孔直径を有する細孔容積が大きくなっており、低温での放出性能と細孔容積は相関がとられていることは明らかである。
【００１８】
本発明において、除湿として用いるＸ型ゼオライトの変性物は、ＳｉＯ２／Ａｌ２Ｏ３（モル比）が２．０〜３．０、Ｎａ/Ａｌ比が０．１５〜０．６５の範囲にある。このことは、ゼオライトに耐熱性を付与するＮａの一部がイオン交換されていることを意味している。
また、上記Ｘ型ゼオライトの変性物は、結晶度が１０〜８０％、特に４０〜７０％の範囲にある。このことは、Ｘ型ゼオライトに特有のＸ線回折ピークが消失しない程度に縮退し、結晶構造が適度に崩壊し変性されていることを意味する。ところで、このような変性は水溶液中でアンモニウムイオン交換された後、比較的低温での焼成でなされる。即ち、Ｎａを交換性のカチオンとして有するＸ型ゼオライトは、耐熱性が高く、７００度の焼成を行っても結晶度の低下はほとんど見られないが、上記で説明しているように、この変性物はＮａがイオン交換されているものであるため、比較的低温での焼成により結晶構造を破壊することができるのである。これは２００℃から４００℃程度の比較的低温で、アンモニウムイオンが分解しアンモニアを放出する際に、結晶構造の破壊を伴って変性されるためと考えられる。そして、結晶構造の適度な破壊が比較的低温の焼成でなされることは、Ｘ型ゼオライトの構造の一部と吸湿容量を維持したまま、２〜５ｎｍの細孔直径を持つ孔を新規に付与することで、吸湿した水分をより低温で再生することを可能とする。
かかる事実を裏付けるように、本発明におけるＸ型ゼオライトの変性物は、細孔直径が２〜５ｎｍでの細孔容積が３５ｃｍ３／ｋｇ以上（特に４０〜８０ｃｍ３／kｇ）であるが、未変性のＸ型ゼオライトでは、この細孔直径の領域での細孔は５ｃｍ３／ｋｇ以下と小さい。即ち本発明品は、未変性のゼオライトの持つ極めて小さな細孔も維持しながら、直径の大きな細孔が付与されることによって、吸着水分の放出性に極めて良好な向上をもたらしたものと信じられる。
なお、酸処理によるゼオライトの変性は、処理程度を強くするほど低温での再生性が良くなる傾向にあるが、構造を壊しすぎてしまうために細孔を十分に付与することが出来ず、結果として吸着性能および低温での放出性能を満足させる除湿剤を提供することが出来ない。さらに、特許文献４に示されるように酸処理程度を強くするとゼオライトが溶解にともなって崩壊しすぎてしまい、吸湿性能が低下してしまううえ、原料に対して得られる除湿剤の割合が少なくなることから、工業的に有用な手段とは言えない。
【図面の簡単な説明】
【００１９】
【図１】本発明のゼオライト変性物（実施例１）とＸ型ゼオライトの非晶質化物（比較例４）、Ｘ型ゼオライト市販品（東ソー製Ｘ型ゼオライトＦ―９）のＸ線回折像。
【発明を実施するための形態】
【００２０】
＜Ｘ型ゼオライトの変性＞
本発明の除湿剤は、Ｘ型ゼオライトの変性物であるが、この変性物は、Ｘ型ゼオライトを水溶液中でイオン交換した後、焼成することにより得られる。なお、酸処理や焼成のみの処理がゼオライト構造に変性をもたらすことはすでに公知であるが、耐熱性を付与するＮａイオン量を低下させることで、その後の変性の処理を簡便にする方法は知られていない。
これは、通常ゼオライトのイオン交換は、交換後のゼオライトが能力を持つことを前提に行われる処理であるためであるが、本発明者等はこれを新規な変性の手段として利用できることを本発明で見出している。
【００２１】
Ｘ型ゼオライト；
変性に供されるＸ型ゼオライトとしては、それ自体公知のものの中でも比較的アルミナリッチなものが使用される。その代表的な組成等は、以下のとおりである。
ＳｉＯ２／Ａｌ２Ｏ３（モル比）：２．０〜３．０
Ｎａ２Ｏ：１５．０〜１８．０ｍａｓｓ％
Ｎａ／Ａｌモル比：１．０
強熱減量（１０５０℃）：１５．０〜２０．０ｍａｓｓ％
細孔容積（細孔直径６５０ｎｍ以下）：０．２５〜０．４０ｃｍ３／ｇ
細孔容積（細孔直径２〜５ｎｍ）：５ｃｍ３／ｋｇ以下
【００２２】
イオン交換；
焼成に先立って行われるイオン交換は、Ｘ型ゼオライト中のＮａイオンを水溶液中で他のカチオン種にイオンに交換するものである。即ち、Ｎａ型のゼオライトは耐熱性に優れているため、これを焼成によって変性するには、焼成温度を著しく高い温度とすることが必要であり、Ｘ型ゼオライトの結晶構造を大きく破壊せずに細孔構造を適度に変化させ得るような変性が困難となってしまう。例えば、比較例３に示されるように、ナトリウムＸ型ゼオライトは７００℃の高温でも高い結晶度を維持しているうえ、これによって得られた焼成ゼオライトは、吸湿能力と放出性共に未変性のＸ型ゼライトより低下する。さらに、これ以上の温度で焼成すると、公知のように相転移が生じてしまうため、ほとんど吸湿性を持たない非晶質になってしまう。
イオン交換に用いるカチオン種は、その後の焼成でＸ型ゼオライトを変性するのに好適な、アンモニウムイオンなどがあげられる。
しかるに、Ｎａイオンをアンモニウムイオンに交換しておけば、２００℃から４００℃での加熱によってアンモニウムイオンが速やかに分解してしまうため、低温での焼成による結晶構造の適度な破壊が可能となる。すなわち、Ｘ型ゼオライトの細孔構造を大きく破壊せず、適度に変性し新たな細孔を付与することが可能となる。
【００２３】
このようなイオン交換は、Ｎａ／Ａｌモル比が０．１５〜０．６５、特に０．３０〜０．５５となる程度に行われる。Ｎａイオンが多く残存すると、後述する低温での焼成による適度な変性が不十分となる。例えば、参考例として示されるＮａ／Ａｌモル比が０．６６の除湿剤は、未変性のＸ型ゼオライトよりも低温での放出性能が勝るものの、酸処理品程度の能力しか持たないため、Ｎａの交換が不十分であることがわかる。
また、Ｎａイオンを減らしすぎると、耐熱性が低下しすぎてしまい、構造を維持することが出来なくなるため、非晶質化して吸着性能が極めて低くなる（比較例４、図１）。
また、かかるイオン交換処理は、塩化アンモニウム等のアンモニウム塩の水溶液を使用し、上述したＸ型ゼオライトと該水溶液とを、室温で混合すればよいが、６０℃程度に加熱するとより速やかに進行する。処理時間は、アンモニウム塩の種類や水溶液のアンモニウム塩濃度によっても異なるが、一般に、２〜４０ｍａｓｓ％濃度の塩化アンモニウム水溶液を用いた場合で０．５〜２４時間程度である。
【００２４】
焼成；
上記のようにしてイオン交換処理が行われた後は、ろ過及び水洗を行い、未反応の塩化アンモニウムや生成したＮａ塩を除去した後、焼成を行い、Ｘ型ゼオライトの適度な変性を行う。
【００２５】
焼成は、Ｘ型ゼオライトの結晶構造を大きく破壊せずに、細孔構造を適度に変える程度に行われるものであり、具体的には、結晶度が１０〜８０％、特に４０〜７０％に低下する程度に焼成が行われる。
尚、本発明において結晶度とは、Ｘ線回折において、市販品（東ソー製Ｘ型ゼオライトＦ―９）の特定の５つの面指数のピーク強度の和を１００％とし、このピーク強度の和に対する変性ゼオライトのピーク強度の和の相対比である（詳細は、後述の実施例を参照）。
【００２６】
即ち、結晶度が上記範囲よりも大きいと、変性が十分に行われておらず、従ってＸ型ゼオライトの細孔構造がほとんど変化しておらず、このため、水分吸着性や低温での吸着水分放出性を向上させるという本発明の目的を達成することができない。また、結晶度が上記範囲よりも小さくなるまで焼成が行われると、Ｘ型ゼオライトの結晶構造が大きく破壊され、非晶質化が進行しすぎて、細孔構造も大きく変化してしまい、この結果、水分に対する吸着性及び放出性の何れも大きく損なわれてしまうこととなる。
尚、酸処理による変性法もすでに公知であるが、酸処理による変性ではＮａ／Ａｌモル比や結晶度が上記範囲となっていても、目的とする直径２〜５ｎｍの細孔の再構築をもたらすことが十分に出来ないため、水分吸着性能の低下を起こしてしまう。
【００２７】
上記のような結晶度の範囲にするための適度な焼成は、一般に、３５０〜６００℃、特に４００〜５００℃程度の焼成温度で行われ、それ自体公知の焼成炉を用いて行われる。焼成時間は、用いる焼成炉の構造や焼成温度によっても異なり、一概に規定することはできないが、一般的には１〜２４時間程度である。例えば、前述したＸ型ゼオライトをイオン交換せずにそのまま焼成に供した場合、上記のような温度範囲での焼成では結晶度はほとんど低下せず、さらに高温にしなければ変性することができない。
また、９００℃程度の高温での焼成は相転移を引き起こすものであり、目的の吸湿性能と低温での放出性能を満足させる除湿剤を得ることが出来ない。
【００２８】
以上のようにして適度な焼成が行われて得られるＸ型ゼオライトの変性物は、適宜、粒度調整を行うことにより、本発明の除湿剤として使用される。
【００２９】
＜除湿剤＞
上記のような適度な焼成によって得られたＸ型ゼオライトの変性物は、ＳｉＯ２／Ａｌ２Ｏ３（モル比）が２．０〜３．０の範囲にあり、出発原料として用いたＸ型ゼオライトと実質的に同じである（図１）。即ち、この変性物は、Ｘ型ゼオライトに特有の結晶構造は大きく失われてはおらず、その結晶度は、焼成の項でも説明したように、１０〜８０％、特に４０〜７０％の範囲にある。
【００３０】
さらに、上記のような結晶度は低温での焼成により実現されていることから、合成したＸ型ゼオライトの吸湿性能は大きく失われないが、細孔直径２〜５ｎｍでの細孔容積は、３５ｃｍ３／ｋｇ以上、特に４０〜８０ｃｍ３／ｋｇの範囲にかなり増大している。この領域での細孔容積の増大が、水分吸着性や低温での吸着水分放出性の向上をもたらしていると信じられる。
【００３１】
また、このＸ型ゼオライトの変性物は、ナトリウムＸ型ゼオライトのイオン交換を介して得られたものであることから、Ｎａ／Ａｌモル比は、先にも述べたように、０．１５〜０．６５の範囲にある。
【００３２】
上述したＸ型ゼオライト変性物は、一般に、レーザ回折散乱法により測定した中位径（Ｄ５０）が０．５乃至３．５μｍの範囲となるように粒度調整されていることが除湿剤として用いる際の成形性や作業性等の点で好ましい。
かかるＸ型ゼオライト変性物からなる除湿剤は、粒状物の使用に供することもできるし、樹脂バインダと混合し、所定の形状に成形して使用に供することもできる。
かかる除湿剤は、水分に対して優れた吸着性を示すばかりか、低温での吸着水分の放出性が向上しており、低温領域での加熱により吸着水分を放出せしめて再生することができる。従って、一般家庭の空調用として好適に使用することができ、例えば、特許文献１の除湿ロータなどに設けられている除湿層中に配合して使用することが可能である。或いは、除湿剤を担体に担持して除湿用部材として用いる事もでき、担体はハニカム構造を有していることが好適である。
また、この除湿剤は、水分の吸着及び脱着の何れもが容易に行われるため、空気を利用した蓄熱システム（例えば、ヒートポンプ）に用いる吸着剤などの用途にも使用することができる。
また、本発明品は低温での吸湿性能の再生を前提に設計されたものであるが、当然、低温での吸湿能力の再生は高温での再生の場合よりも、除湿剤の経時劣化が起きづらいことは明白である。このため、本発明品は既存の除湿剤よりも高い能力を持ちつつ、長期間使用できると信じられる。
さらに、この除湿剤は、湿度調節用シートまたは湿度調節壁材として使用することも可能である。
【実施例】
【００３３】
本発明の優れた効果を、次の実施例で説明する。
なお、実施例における各種試験は下記の方法で行った。
【００３４】
（１）化学組成；
元素分析は、（株）リガク製Ｒｉｇａｋｕ  ＲＩＸ２１００を用い、ターゲットはＲｈ、分析線はＫαで、その他は表１の条件で測定を行った。
なお、試料は１１０℃で３時間乾燥した物を基準とする。
【００３５】
【表１】
2015054265.tif 000002
【００３６】
（２）結晶度
相対湿度９０％に調湿済みのデシケーター中に乾燥試料を入れ、室温下で２４時間以上静置し、水分を飽和量吸着させる。取出した試料を、Ｘ線回折測定する。同一条件で測定した市販品（東ソー製Ｘ型ゼオライトＦ―９）のＸＲＤにおいて、ＩＣＤＤ３９−１３８０で（３３１）、（４４０）、（５３３）、（６４２）、（５５５）で示される５つの面指数のピーク強度の和を１００％とした時の、測定試料の同一面指数ピーク強度の和の相対比を結晶度とする。
なお、Ｘ線回折測定はリガク社製のｕｌｔｉｍａ４を用いて、Ｃｕ−Ｋαにて下記の条件で測定を行った。
ターゲット：Ｃｕ
フィルター：湾曲結晶グラファイトモノクロメーター
検出器：ＳＣ
電圧：４０ｋＶ
電流：４０ｍＡ
ステップサイズ：０．０２°
計数時間：０．６sec／step
スリット：ＤＳ２／３° ＲＳ０．３ｍｍ ＳＳ２／３°
【００３７】
（３）細孔容積（Ｖ）
Micromeritics社製  Tri  Star  3000を用いて測定を行った。
細孔容積は、Ｐ／Ｐｏ＝０．９７５未満の窒素吸着量から求めた。
【００３８】
（４）吸湿容量の評価
まず、事前に１１０℃で１時間乾燥したシャーレΦ１００ｍｍの重量を測定する（ｗ１）。このシャーレに、約２ｇの除湿剤を測り取り、イオン交換水を１０ｍｌ加えてスラリー化する。このスラリーを、予め１５０℃に温めておいた卓上乾燥機で、２時間前処理乾燥する。乾燥後、シャーレと除湿剤の合計重量（ｗ２）を測定し、硫酸希釈液により、２５℃でＲＨ＝９０％となるように調節したデシケーター内で１６時間かけ飽和吸湿させる。吸湿１６時間後のシャーレと除湿剤の合計重量（ｗ３）を測定し、以下の式により吸着容量（１５０℃
乾燥重量基準）を求めた。
吸湿容量  [ｍａｓｓ％]＝（ｗ３−ｗ２）/（ｗ２−ｗ１）×１００
【００３９】
（５）脱着量の評価
吸湿容量の評価を前処理とする。飽和吸湿した除湿剤を、予め６０℃に温めておいた卓上乾燥機で、９０分間乾燥する。この乾燥したシャーレと除湿剤の合計重量（ｗ４）を測定する。同様に９０℃、１１０℃、１５０℃の順で同様の操作を繰り返し、それぞれの重量を測定する（ｗ５、ｗ６、ｗ７）。以下の式により、それぞれの温度で、吸湿した水分を放出させた時の脱着量（ＲＨ＝９０％
吸湿重量基準）を求めた。
脱着量（６０℃）［ｍａｓｓ％]＝（ｗ３−ｗ４）／（ｗ３−ｗ１）×１００
脱着量（９０℃）［ｍａｓｓ％]＝（ｗ３−ｗ５）／（ｗ３−ｗ１）×１００
脱着量（１１０℃）［ｍａｓｓ％]＝（ｗ３−ｗ６）／（ｗ３−ｗ１）×１００
脱着量（１５０℃）［ｍａｓｓ％]＝（ｗ３−ｗ７）／（ｗ３−ｗ１）×１００
【００４０】
（比較例１）
（Ｘ型ゼオライトの合成）
Ｘ型ゼオライトは以下の通り合成した。５Ｌのステンジョッキに、６５５ｇの３号ケイ酸ソーダ（ＳｉＯ２＝２２．９ｍａｓｓ％、Ｎａ２Ｏ＝７．４ｍａｓｓ％、Ｈ２Ｏ＝６９．７ｍａｓｓ％）を測り取り、７１８ｇの水を加えてシリカ側原料とした。３Ｌポリジョッキに３８２ｇのアルミン酸ソーダ（Ａｌ２Ｏ３＝２３．０ｍａｓｓ％、Ｎａ２Ｏ＝１９．２ｍａｓｓ％、Ｈ２Ｏ＝５７．８ｍａｓｓ％）を測り取り、１９１ｇの４９ｍａｓｓ％ＮａＯＨおよび７１８ｇの水を加えてアルミ側原料を調整した。なお、仕込み原料のＳｉＯ２／Ａｌ２Ｏ３（モル比）は３．４である。シリカ側原料とアルミ側原料を室温で混合し、この混合液を１時間撹拌した。撹拌終了後９５℃まで昇温し、撹拌を止めて９５℃で１８時間反応し、濾過水洗した。得られたケーキを１１０℃で一晩乾燥することで、Ｘ型ゼオライトを得た。
得られたＸ型ゼオライトの化学組成解析を行ったところ、ＳｉＯ２／Ａｌ２Ｏ３（モル比）は２．６であった。また、このＸ型ゼオライトは、東ソー製Ｆ−９と比較して結晶度が９１％だった。
【００４１】
（実施例１）
（アンモニウムイオン交換工程）
比較例１のＸ型ゼオライト２００ｇ（１１０℃乾燥重量）に対して１８００ｇの水を加えて１０％スラリーとし、５６ｇの塩化アンモニウムを加え、撹拌しながら室温で３時間イオン交換反応を行った。その後、濾過水洗を行った後に１１０℃で一晩乾燥を行った。
（焼成工程）
乾燥品２０ｇを蒸発皿に測り取り、電気炉で４５０℃、３時間焼成することで除湿剤を得た。
【００４２】
（実施例２）
塩化アンモニウムの量を１１２ｇにした以外は、実施例１と同様の処理で除湿剤を得た。
【００４３】
（実施例３）
塩化アンモニウムの量を２００ｇにした以外は、実施例１と同様の処理で除湿剤を得た。
【００４４】
（実施例４）
比較例１で示される、Ｘ型ゼオライトの合成条件について、仕込みのＳｉＯ２／Ａｌ２Ｏ３（モル比）を２．９とし、Ｘ型ゼオライトを得た。得られたＸ型ゼオライトの化学組成解析を行ったところ、ＳｉＯ２／Ａｌ２Ｏ３は２．５であり、結晶度は１０２．４％だった。
このゼオライト２００ｇ（１１０℃乾燥質量）に対して１８００ｇの水を加えて１０％スラリーとし、１１６ｇの塩化アンモニウムを加え、撹拌しながら室温で３時間イオン交換反応を行った。その後、濾過水洗を行った後に１１０℃で一晩乾燥を行った。最後に、乾燥品２０ｇを蒸発皿に測り取り、電気炉で４００℃、３時間焼成することで除湿剤を得た。
【００４５】
（比較例２）
比較例１のＸ型ゼオライトを原料とし、特許文献４（特開２０１２−１２０９５３号）の比較例２に従って除湿剤を得た。
【００４６】
（比較例３）
比較例１のＸ型ゼオライトを、７００℃で３時間焼成することで、Ｘ型ゼオライトの焼成品を得た。
【００４７】
（比較例４）
比較例１のＸ型ゼオライト４０ｇ（１１０℃乾燥質量）に対して１９６０ｇの水を加えて２％スラリーとし、４００ｇの塩化アンモニウムを加え、撹拌しながら室温で３時間イオン交換反応を行った。その後、濾過水洗を行った後、濾過ケーキを再度２％スラリーとし、４００ｇの塩化アンモニウムを加え２回目のイオン交換絵を行った。再度濾過水洗し、１１０℃で一晩乾燥を行った。乾燥品２０ｇを４５０℃で３時間焼成することで非晶質を得た。
【００４８】
（比較例５）
塩化アンモニウムの量を２３ｇにした以外は、実施例１と同様の処理で除湿剤を得た。
【００４９】
上記の各実施例について、組成および物性と吸脱着能力について表２に示す。
【００５０】
【表２】
2015054265.tif 000003
【図１】
2015054265.tif 000004